다음 으로 , 얻 어 진 액정 배향 제 를 1 . 0 ㎛ 의 필터 로 여과 한 후 , 준비 된 상기 전극 이 형성 된 기판 과 대향 기판 으로서 이면 에 ITO 막 이 성막 되 어 있 고 , 또한 높이 4 ㎛ 의 기둥 형상 의 스 페이서 를 갖 는 유리 기판 의 각각 에 스핀 코트 하 였 다 . 이어서 , 80 ℃ 의 핫 플레이트 상 에서 5 분 간 건조 후 , 230 ℃ 에서 20 분 간 소성 하 여 막 두께 60 ㎚ 의 도막 으로서 , 각 기판 상 에 폴리 이미드 막 을 얻 었 다 . 이 폴리 이미드 막 상 을 , 소정 의 러 빙 방향 으로 , 레이온 천 에 의해 러 빙 ( 롤 직경 120 ㎜, 회전 수 500 rpm , 이동 속도 30 ㎜/ sec , 압입 량 0 . 3 ㎜) 한 후 , 순수 중 에서 1 분 간 초음파 조사 를 실시 하 고 , 80 ℃ 에서 10 분 간 건조 시켰 다 .